(57)【要約】少なくとも１種の顔料；有機結合剤；および少なくとも１種の増粘剤；を含むコーティング組成物が、本明細書において開示される。このコーティング組成物は、３００００ｍＰａｓ以下の絶対粘度を有する。このコーティング組成物は、好ましくは６０００ｍＰａｓ〜１５０００ｍＰａｓの絶対粘度を有する。このコーティング組成物は、最も好ましくは１５０００ｍＰａｓ〜１８０００ｍＰａｓの絶対粘度を有する。このコーティング組成物と、シェル物質とを含む、コーティングされた物品もまた、本明細書において開示される。
2007530764.tif 000002
【特許請求の範囲】
【請求項１】
コーティング組成物であって、
少なくとも１種の顔料；
有機結合剤；および
少なくとも１種の増粘剤；
を含み、該コーティング組成物は、３００００ｍＰａｓ以下、好ましくは６０００ｍＰａｓ〜１５０００ｍＰａｓ、最も好ましくは１５０００ｍＰａｓ〜１８０００ｍＰａｓの絶対粘度を有する、コーティング組成物。
【請求項２】
請求項１に記載のコーティング組成物であって、該コーティング組成物は、少なくとも３のずり減粘指数を有する、コーティング組成物。
【請求項３】
請求項１〜２のうちのいずれか１項に記載のコーティング組成物であって、該コーティング組成物は、０．８と１．５との間のチキソトロピーの程度を有する、コーティング組成物。
【請求項４】
請求項１〜３のうちのいずれか１項に記載のコーティング組成物であって、該コーティング組成物は、５５重量％〜７０重量％の固体を含む、コーティング組成物。
【請求項５】
請求項１〜４のうちのいずれか１項に記載のコーティング組成物であって、該コーティング組成物は、６０重量％〜６２重量％の固体を含む、コーティング組成物。
【請求項６】
請求項１〜５のうちのいずれか１項に記載のコーティング組成物であって、該コーティング組成物の固体内容物は、８４．５重量％〜９５重量％の顔料、４．５重量％〜１５重量％の有機結合剤、および０．０２５重量％〜０．５重量％の増粘剤を含む、コーティング組成物。
【請求項７】
請求項１〜６のうちのいずれか１項に記載のコーティング組成物であって、前記顔料は、ケイ酸塩またはケイ酸塩含有粘土である、コーティング組成物。
【請求項８】
請求項１〜７のうちのいずれか１項に記載のコーティング組成物であって、前記顔料は、層状ケイ酸塩または層状ケイ酸塩含有粘土である、コーティング組成物。
【請求項９】
請求項１〜８のうちのいずれか１項に記載のコーティング組成物であって、前記顔料は、カオリナイト、カオリナイト含有粘土、または滑石である、コーティング組成物。
【請求項１０】
請求項１〜９のうちのいずれか１項に記載のコーティング組成物であって、前記有機結合剤は、ポリアクリレート、スチレン−アクリルコポリマー、ビニル−アクリルコポリマー、スチレン−ブタジエンコポリマー、ポリ塩化ビニル、ポリビニルアルコール、ポリ酢酸ビニル、およびエチレン−酢酸ビニルコポリマーからなる群より選択されるポリマーを含む、コーティング組成物。
【請求項１１】
請求項１〜１０のうちのいずれか１項に記載のコーティング組成物であって、前記有機結合剤のための架橋剤をさらに含む、コーティング組成物。
【請求項１２】
請求項１〜１１のうちのいずれか１項に記載のコーティング組成物であって、前記有機結合剤は、スチレン−アクリルコポリマーを含む、コーティング組成物。
【請求項１３】
請求項１〜１２のうちのいずれか１項に記載のコーティング組成物であって、前記増粘剤は、ポリウレタン、親水性粘土ゲル化剤、キサンタンガム、ヒドロキシエチルセルロース、ヒドロキシプロピルセルロース、メチルセルロース、ヒドロキシプロピルセルロース、アクリルベース化合物からなる群より選択される、コーティング組成物。
【請求項１４】
請求項１〜１３のうちのいずれか１項に記載のコーティング組成物であって、前記増粘剤は、親水性粘土ゲル化剤、アクリル系アルカリ性可溶性エマルジョン、またはポリウレタンである、コーティング組成物。
【請求項１５】
請求項１〜１４のうちのいずれか１項に記載のコーティング組成物であって、前記顔料はまた、増粘剤としても機能する、コーティング組成物。
【請求項１６】
請求項１〜１５のうちのいずれか１項に記載のコーティング組成物であって、使用される顔料は、２種以上の顔料の混合物である、コーティング組成物。
【請求項１７】
請求項１６に記載のコーティング組成物であって、使用される第二の顔料は、ケイ酸塩、炭酸カルシウム、二酸化チタン、アルミニウム三水和物、および硫酸カルシウムからなる群に属す、コーティング組成物。
【請求項１８】
請求項１〜１７のうちのいずれか１項に記載のコーティング組成物であって、前記混合物は、第一の顔料としての層状ケイ酸塩または層状ケイ酸塩含有粘土と、第二の顔料としてのイノケイ酸塩またはイノケイ酸塩含有粘土とからなる、コーティング組成物。
【請求項１９】
請求項１〜１８のうちのいずれか１項に記載のコーティング組成物であって、前記混合物は、第一の顔料としてのカオリナイト、カオリナイト含有粘土、または滑石と、第二の顔料としてのケイ灰石とからなる、コーティング組成物。
【請求項２０】
請求項１〜１９のうちのいずれか１項に記載のコーティング組成物であって、前記第二の顔料は、前記第一の顔料の重量の１／３〜２／３と等しい量で添加されている、コーティング組成物。
【請求項２１】
請求項１〜２０のうちのいずれか１項に記載のコーティング組成物であって、使用される増粘剤は、第一の増粘剤と第二の増粘剤との混合物である、コーティング組成物。
【請求項２２】
請求項１〜２１のうちのいずれか１項に記載のコーティング組成物であって、前記第二の増粘剤は、アルカリ性膨潤性エマルジョン、エトキシ化ウレタン、およびポリエーテルポリオールの群に属す、コーティング組成物。
【請求項２３】
請求項１〜２２のうちのいずれか１項に記載のコーティング組成物であって、使用される第二の増粘剤は、ポリアクリレートベースのアルカリ性膨潤性エマルジョン、またはエトキシ化ウレタンである、コーティング組成物。
【請求項２４】
請求項１〜２３のうちのいずれか１項に記載のコーティング組成物であって、殺虫剤、分散剤、およびさらなる顔料からなる群より選択される少なくとも１種の添加剤をさらに含む、コーティング組成物。
【請求項２５】
請求項１〜２４のうちのいずれか１項に記載のコーティング組成物であって、該コーティング組成物は、置換３−イソチアゾロン、ジヨードメチルｐ−トリルスルホンおよびその誘導体、ジブロモニトリロプロピオンアミドおよびその誘導体、ｏ−フェニルフェノールまたはその塩、２，６−ジメチル−ｍ−ジオキサン−４−オール−アセテート、１−（３−クロロアリル）−３，５，７−トリアザ−１−アゾニアアダマンタンクロリド、２−ブロモ−２−二トロプロパン−１，３−ジオール、２−（ヒドロキシメチル）−２−ニトロ−１，３−プロパンジオール、４，４−ジメチル−オキサゾリジン、オルト−フタルアルデヒド、β−ブロモ−β−ニトロスチレン、４−（２−ニトロブチル）−モルホリン、ならびにグルタルアルデヒドの群に属する、殺虫剤を含む、コーティング組成物。
【請求項２６】
請求項１〜２５のうちのいずれか１項に記載のコーティング組成物であって、ジヨードメチルｐ−トリルスルホンを殺虫剤として含む、コーティング組成物。
【請求項２７】
請求項１〜２６のうちのいずれか１項に記載のコーティング組成物であって、該コーティング組成物は、カルボキシル化ポリアクリレートまたはカルボキシル化ポリメタクリレート、重合アルキルナフタレンスルホン酸の塩、ならびにリグノスルホンナトリウムの群に属する、分散剤を含む、コーティング組成物。
【請求項２８】
請求項１〜２７のうちのいずれか１項に記載のコーティング組成物であって、ポリアクリレートの塩を分散剤として含む、コーティング組成物。
【請求項２９】
請求項１〜２８のうちのいずれか１項に記載のコーティング組成物であって、インクオキシドおよび／またはカーボンブラックを含む、コーティング組成物。
【請求項３０】
請求項１〜２９のうちのいずれか１項に記載のコーティング組成物であって、スチレン−ポリアクリレート結合剤、ジヨードメチルｐ−トリルスルホン、ブラウンチント（ｂｒｏｗｎ  ｔｉｎｔ）、ナトリウムポリアクリレート分散剤、ケイ灰石、カオリナイトまたはカオリナイト含有粘土、およびアクリル系アルカリ性可溶性エマルジョンを含む、コーティング組成物。
【請求項３１】
請求項１〜３０のうちのいずれか１項に記載のコーティング組成物であって、スチレン−ポリアクリレート結合剤、親水性粘土ゲル化剤、ジヨードメチルｐ−トリルスルホン、ナトリウムポリアクリレート分散剤、ケイ灰石、滑石、およびアクリル系アルカリ性可溶性エマルジョンを含む、コーティング組成物。
【請求項３２】
請求項１〜３１のうちのいずれか１項に記載のコーティング組成物であって、第一の顔料および第二の顔料としてのカオリナイトまたはカオリナイト含有粘土；増粘剤としてのポリウレタン；結合剤としてのスチレン−ポリアクリレートエマルジョン；ならびに添加剤としてのジヨードｐ−トリルスルホン、ポリアクリレートのナトリウム塩、インクオキシド、およびカーボンブラックを含む、コーティング組成物。
【請求項３３】
シェル物質とコーティング組成物とを含むコーティングされた物品であって、該コーティング組成物は、
少なくとも１種の顔料；
有機結合剤；および
少なくとも１種の増粘剤；
を含み、該コーティング組成物は、３００００ｍＰａｓ以下、好ましくは６０００ｍＰａｓ〜３００００ｍＰａｓ、最も好ましくは８０００ｍＰａｓ〜１５０００ｍＰａｓの絶対粘度を有する、コーティングされた物品。
【請求項３４】
シェル物質とコーティング組成物とを含む請求項３３に記載のコーティングされた物品であって、該コーティング組成物は、少なくとも３のずり減粘指数を有する、コーティングされた物品。
【請求項３５】
シェル物質と請求項１または２に記載のコーティング組成物とを含む請求項３３〜３４のうちのいずれか１項に記載のコーティングされた物品であって、該コーティング組成物は、０．８と１．５との間のチキソトロピーの程度を有する、コーティングされた物品。
【請求項３６】
請求項３３〜３５のうちのいずれか１項に記載の、シェル物質とコーティング組成物とを含むコーティングされた物品であって、該コーティング組成物は、５５重量％〜７０重量％の固体を含む、コーティングされた物品。
【請求項３７】
請求項３３〜３６のうちのいずれか１項に記載のコーティングされた物品であって、前記コーティング組成物は、６０重量％〜６２重量％の固体を含む、コーティングされた物品。
【請求項３８】
請求項３３〜３７のうちのいずれか１項に記載のコーティングされた物品であって、前記コーティング組成物の固体内容物は、８４．５重量％〜９５重量％の顔料、４．５重量％〜１５重量％の有機結合剤、および０．０２５重量％〜０．５重量％の増粘剤を含む、コーティングされた物品。
【請求項３９】
請求項３３〜３８のうちのいずれか１項に記載のコーティングされた物品であって、前記顔料は、ケイ酸塩またはケイ酸塩含有粘土である、コーティングされた物品。
【請求項４０】
請求項３３〜３９のうちのいずれか１項に記載のコーティングされた物品であって、前記顔料は、層状ケイ酸塩または層状ケイ酸塩含有粘土である、コーティングされた物品。
【請求項４１】
請求項３３〜４０のうちのいずれか１項に記載のコーティングされた物品であって、前記顔料は、カオリナイト、カオリナイト含有粘土、または滑石である、コーティングされた物品。
【請求項４２】
請求項３３〜４１のうちのいずれか１項に記載のコーティングされた物品であって、前記有機結合剤は、ポリアクリレート、スチレン−アクリルコポリマー、ビニル−アクリルコポリマー、スチレン−ブタジエンコポリマー、ポリ塩化ビニル、ポリビニルアルコール、ポリ酢酸ビニル、およびエチレン−酢酸ビニルコポリマーからなる群より選択されるポリマーを含む、コーティングされた物品。
【請求項４３】
請求項３３〜４２のうちのいずれか１項に記載のコーティングされた物品であって、前記有機結合剤のための架橋剤をさらに含む、コーティングされた物品。
【請求項４４】
請求項３３〜４３のうちのいずれか１項に記載のコーティングされた物品であって、前記有機結合剤は、スチレン−アクリルコポリマーを含む、コーティングされた物品。
【請求項４５】
請求項３３〜４４のうちのいずれか１項に記載のコーティングされた物品であって、前記増粘剤は、ポリウレタン、親水性粘土ゲル化剤、キサンタンガム、ヒドロキシエチルセルロース、ヒドロキシプロピルセルロース、メチルセルロース、ヒドロキシプロピルセルロース、アクリルベース化合物からなる群より選択される、コーティングされた物品。
【請求項４６】
請求項３３〜４５のうちのいずれか１項に記載のコーティングされた物品であって、前記増粘剤は、親水性粘土ゲル化剤、アクリル系アルカリ性可溶性エマルジョン、またはポリウレタンである、コーティングされた物品。
【請求項４７】
請求項３３〜４６のうちのいずれか１項に記載のコーティングされた物品であって、前記顔料はまた、増粘剤としても機能する、コーティングされた物品。
【請求項４８】
請求項３３〜４７のうちのいずれか１項に記載のコーティングされた物品であって、使用される顔料は、２種以上の顔料の混合物である、コーティングされた物品。
【請求項４９】
請求項４８に記載のコーティングされた物品であって、使用される第二の顔料は、ケイ酸塩、炭酸カルシウム、二酸化チタン、アルミニウム三水和物、および硫酸カルシウムからなる群に属す、コーティングされた物品。
【請求項５０】
請求項３３〜４９のうちのいずれか１項に記載のコーティングされた物品であって、前記混合物は、第一の顔料としての層状ケイ酸塩または層状ケイ酸塩含有粘土と、第二の顔料としてのイノケイ酸塩またはイノケイ酸塩含有粘土とからなる、コーティングされた物品。
【請求項５１】
請求項３３〜５０のうちのいずれか１項に記載のコーティングされた物品であって、前記混合物は、第一の顔料としてのカオリナイト、カオリナイト含有粘土、または滑石と、第二の顔料としてのケイ灰石とからなる、コーティングされた物品。
【請求項５２】
請求項３３〜５１のうちのいずれか１項に記載のコーティングされた物品であって、前記第二の顔料は、前記第一の顔料の重量の１／３〜２／３と等しい量で添加されている、コーティングされた物品。
【請求項５３】
請求項３３〜５２のうちのいずれか１項に記載のコーティングされた物品であって、使用される増粘剤は、第一の増粘剤と第二の増粘剤との混合物である、コーティングされた物品。
【請求項５４】
請求項３３〜５３のうちのいずれか１項に記載のコーティングされた物品であって、前記第二の増粘剤は、アルカリ性膨潤性エマルジョン、エトキシ化ウレタン、およびポリエーテルポリオールの群に属す、コーティングされた物品。
【請求項５５】
請求項３３〜５４のうちのいずれか１項に記載のコーティングされた物品であって、使用される第二の増粘剤は、ポリアクリレートベースのアルカリ性膨潤性エマルジョン、またはエトキシ化ウレタンである、コーティングされた物品。
【請求項５６】
請求項３３〜５５のうちのいずれか１項に記載のコーティングされた物品であって、殺虫剤、分散剤、およびさらなる顔料からなる群より選択される少なくとも１種の添加剤をさらに含む、コーティングされた物品。
【請求項５７】
請求項３３〜５６のうちのいずれか１項に記載のコーティングされた物品であって、該コーティングされた物品は、置換３−イソチアゾロン、ジヨードメチルｐ−トリルスルホンおよびその誘導体、ジブロモニトリロプロピオンアミドおよびその誘導体、ｏ−フェニルフェノールまたはその塩、２，６−ジメチル−ｍ−ジオキサン−４−オール−アセテート、１−（３−クロロアリル）−３，５，７−トリアザ−１−アゾニアアダマンタンクロリド、２−ブロモ−２−二トロプロパン−１，３−ジオール、２−（ヒドロキシメチル）−２−ニトロ−１，３−プロパンジオール、４，４−ジメチル−オキサゾリジン、オルト−フタルアルデヒド、β−ブロモ−β−ニトロスチレン、４−（２−ニトロブチル）−モルホリン、ならびにグルタルアルデヒドの群に属する、殺虫剤を含む、コーティングされた物品。
【請求項５８】
請求項３３〜５７のうちのいずれか１項に記載のコーティングされた物品であって、ジヨードメチルｐ−トリルスルホンを殺虫剤として含む、コーティングされた物品。
【請求項５９】
請求項３３〜５８のうちのいずれか１項に記載のコーティングされた物品であって、該コーティングされた物品は、カルボキシル化ポリアクリレートまたはカルボキシル化ポリメタクリレート、重合アルキルナフタレンスルホン酸の塩、ならびにリグノスルホン酸ナトリウムの群に属する、分散剤を含む、コーティングされた物品。
【請求項６０】
請求項３３〜５９のうちのいずれか１項に記載のコーティングされた物品であって、ポリアクリレートの塩を分散剤として含む、コーティングされた物品。
【請求項６１】
請求項３３〜６０のうちのいずれか１項に記載のコーティングされた物品であって、インクオキシドおよび／またはカーボンブラックを含む、コーティングされた物品。
【請求項６２】
請求項３３〜６１のうちのいずれか１項に記載のコーティングされた物品であって、スチレン−ポリアクリレート結合剤、ジヨードメチルｐ−トリルスルホン、ブラウンチント（ｂｒｏｗｎ  ｔｉｎｔ）、ポリアクリル酸ナトリウム分散剤、ケイ灰石、カオリナイトまたはカオリナイト含有粘土、およびアクリル系アルカリ性可溶性エマルジョンを含む、コーティングされた物品。
【請求項６３】
請求項３３〜６２のうちのいずれか１項に記載のコーティングされた物品であって、スチレン−ポリアクリレート結合剤、親水性粘土ゲル化剤、ジヨードメチルｐ−トリルスルホン、ナトリウムポリアクリレート分散剤、ケイ灰石、滑石、およびアクリル系アルカリ性可溶性エマルジョンを含む、コーティングされた物品。
【請求項６４】
請求項３３〜６３のうちのいずれか１項に記載のコーティングされた物品であって、第一の顔料および第二の顔料としてのカオリナイトまたはカオリナイト含有粘土；増粘剤としてのポリウレタン；結合剤としてのスチレン−ポリアクリレートエマルジョン；ならびに添加剤としてのジヨードｐ−トリルスルホン、ポリアクリレートのナトリウム塩、インクオキシド、およびカーボンブラックを含む、コーティングされた物品。
【請求項６５】
請求項３３〜６４のうちのいずれか１項に記載のコーティングされた物品であって、コーティング組成物と、繊維状ウェブを含むシェルとを含む、コーティングされた物品。
【請求項６６】
請求項３３〜６５のうちのいずれか１項に記載のコーティングされた物品であって、コーティング組成物と、ガラス繊維ウェブを含むシェルとを含む、コーティングされた物品。
【請求項６７】
請求項３３〜６６のうちのいずれか１項に記載のコーティングされた物品であって、コーティング組成物と、不織ガラス繊維ウェブを含むシェルとを含む、コーティングされた物品。
【請求項６８】
ウェブを、コーティング組成物で、該コーティング組成物中に任意の深さまで浸漬された回転浸漬コーターを使用してコーティングする方法であって、該深さは、基材がローラーを離れる接点を越えず、該ウェブの一方の面のみが、コーティングされる、方法。
【請求項６９】
請求項６８に記載の方法であって、４０Ｎ／ｍ〜１５０Ｎ／ｍの張力が適用される、方法。
【請求項７０】
請求項６８および６９のうちのいずれか１項に記載の方法であって、ドクターナイフまたはエアーナイフが、前記ウェブ上でのコーティング組成物の量を調整するために使用される、方法。
【請求項７１】
請求項７０に記載の方法であて、前記ドクターナイフまたはエアーナイフは、動くウェブに対して１５°〜７５°、好ましくは４５°の鋭角にて上向きに角度が付けられる、方法。
【請求項７２】
請求項６８〜７１のうちのいずれか１項に記載の方法であって、前記ドクターナイフまたはエアーナイフは、約０．５ｃｍ〜約２ｃｍ、好ましくは約１ｃｍのたわみを引き起こす、方法。
【請求項７３】
請求項６８〜７２のうちのいずれか１項に記載の方法であって、請求項１〜３２のうちのいずれか１項に記載のコーティング組成物が適用される、方法。
【発明の詳細な説明】
【技術分野】
【０００１】
本願は、米国仮出願番号６０／５５７，７７９（これは、参考として完全に援用される）に関し、この優先権を主張する。
【０００２】
本発明は、コーティング組成物、このコーティング組成物を用いて形成されたコーティングされた物質、およびこのコーティング組成物を用いて物質をコーティングするための方法に関する。より具体的には、本発明は、壁板などとしての特定の利用可能性を有するコーティングされた物品を形成するためのウェブのコーティングのために特に適切な、コーティング組成物に関する。
【背景技術】
【０００３】
壁板の使用は、周知である。壁板は、代表的には、紙製またはウェブ物質製のシェルと、その間にある充填剤（例えば、セッコウまたは発泡物質（例えば、ポリウレタン、ポリスチレン、または尿素−ホルムアルデヒド樹脂））とを含む。そのシェルは、望ましい外観または特性（例えば、安定性および剛性、気体不浸透性および蒸気不浸透性など）をその壁板に付与するためにコーティングされ得る。壁板は、多年にわたって成功裡に使用されているが、依然として、望ましくない特性を有する。壁板の色、塗装可能性、および滑らかさは、そのシェル物質およびそのコーティングによって決定され、それらは、審美的特性に関して望ましいレベルには現時点では到達していない。また、その充填剤とシェルとの間の相互接続は、そのシェル物質と、塗布されるコーティングとに強く依存する。
【０００４】
過去において、充填剤と紙シェル物質との間の相互接続は、常に問題となっていた。その紙をウェブ物質で置換した場合でさえ、この問題は解決されていない。なぜなら、コーティングの液体成分は、ウェブを通過する傾向があるからである（特許文献１）。
【０００５】
コーティングされたスクリムまたはウェブを製造するための公知の方法としては、回転コーティング技術、噴霧コーティング技術、および浸漬コーティング技術が挙げられる。浸漬コーティング技術において、コーティングされる物質は、コーティング組成物を含む浴を通り、その後、平滑化および／または乾燥される。この方法は、非常に簡単であるが、その物質のすべての面が、コーティングされる。浸漬コーティング技術とは対照的に、標準的噴霧コーティング技術は、対象物の１面だけのコーティングを可能にする。これらの技術は、通常は、ノズルを使用する。しかし、このノズルは、特に、非常に粘性が高いコーティング組成物を用いた場合に目詰まりしやすく、特定の時間間隔で清浄化または交換される必要があり得る。回転コーティング技術もまた、対象物の１面だけを覆うために適している。それらの方法を適用すると、組成物でコーティングされたローラーは、コーティング組成物をその対象物へと運ぶ。このローラーはまた、非常に粘性が高い組成物を使用する場合には目詰まりしやすい。
【特許文献１】欧州特許第０  １５９  ５１４号明細書
【発明の開示】
【発明が解決しようとする課題】
【０００６】
従って、上記のシェル物質を覆うために特に適切な物質をコーティングするための組成物を提供することが、本発明の目的である。さらに、このコーティングされた物質を製造するための方法が、提供されるべきである。
【課題を解決するための手段】
【０００７】
本発明に従って、そのコーティング組成物は、３００００ｍＰａｓ以下、好ましくは６０００ｍＰａｓ〜３００００ｍＰａｓ、最も好ましくは８０００ｍＰａｓ〜１５０００ｍＰａｓの絶対粘度を有し、そのコーティング組成物は、少なくとも１種の顔料；有機結合剤；および少なくとも１種の増粘剤；を含む。
【０００８】
この範囲の粘性において、上記コーティング組成物は、ウェブ上で液滴形成する傾向がなく取り扱いしやすいことが、見出された。上記コーティング組成物の流体力学的特性は、適切なコーティングを達成するために重要である。さらに、上記コーティング組成物は、十分な偽塑性特徴を有し、そのずり減粘指数（ｓｈｅａｒ  ｔｈｉｎｎｉｎｇ  ｉｎｄｅｘ）は少なくとも３である。従って、その非常に高い粘性にも関わらず、上記コーティング組成物をウェブに塗布し、そのコーティング組成物をコーティングステーションの内外で移動させることは容易である。チキソトロピーの程度は、好ましくは、０．８と１．５との間である。これらの値は、剪断ひずみ後に短時間の範囲で低下した粘性をもたらす。
【０００９】
粘性は、好ましくは、ＡＳＴＭ  Ｄ２１９６−８６に従って、Ｂｒｏｏｋｆｉｅｌｄ回転粘度計によって３ｒｐｍで測定される。そのずり減粘指数は、３ｒｐｍと３０ｒｐｍとの速度の組み合わせ（ＡＳＴＭ  Ｄ２１９６−８６）で測定される。チキソトロピーの程度は、漸増する速度で得られる最も遅い速度粘性と、漸減する速度で得られる最も遅く速度粘性との比によって算出される。
【００１０】
本発明に従うコーティング組成物は、標準的コーティング技術を使用して容易に適用され得、壁板のためのシェルの調製のために使用されるウェブ物質を通して染み込まないという特別の利点を有する。また、本発明に従うコーティング組成物は、良好な手触りおよび感じの良い外観を備え、かつ塗装され得るかまたは壁紙で覆われ得る、コーティングされたシェル物質を生じる。
【００１１】
本発明のコーティング組成物は、約５５重量％〜約７０重量％の固体を含み得る。より好ましくは、上記コーティング組成物は、約６０重量％〜約６２重量％の固体を含み得る。溶媒として、上記固体を溶解可能な任意の溶媒が、適用され得る。好ましくは、その溶媒は、水である。
【００１２】
有利な実施形態において、上記コーティング組成物の固体内容物は、８４．５重量％〜９５重量％の顔料、４．５重量％〜１５重量％の有機結合剤、および０．０２５重量％〜０．５重量％の増粘剤を含む。
【００１３】
特に有利な実施形態において、上記顔料は、ケイ酸塩またはケイ酸塩含有粘土である。そのような顔料は、均一な色の分布を得るために安価である。さらなる有利な実施形態において、上記顔料は、シート形態のケイ酸塩（層状ケイ酸塩とも呼ばれる）または層状ケイ酸塩含有粘土である。その層状分子構造に起因して、これらの物質を小さい粒子になるように粉砕することは、容易であり、得られる顔料は、塗装において使用するために適切である。層状ケイ酸塩は、鉱物（例えば、アルルジャイト、魚眼石、星葉石、バベナイト、温石綿、斜緑泥石、クロム雲母、海緑石、菫泥石、カオリナイト、リシア雲母、真珠雲母、雲母、白雲母、苦土緑泥石、金雲母、ブドウ石、葉蝋石、海泡石、蛇紋石、滑石、バーミキュライト、およびチンワルダイト）を含む。最も好ましいのは、輝度が高いので、カオリナイトまたはカオリナイト含有粘度、カオリン、または滑石である。
【００１４】
本発明に従って使用される有機結合剤は、上記コーティングとシェル物質との間の良好な相互接続を提供するために必要であり、これは、ポリアクリレート、スチレン−アクリルコポリマー、ビニル−アクリルコポリマー、スチレン−ブタジエンコポリマー、ポリ塩化ビニル、ポリビニルアルコール、ポリ酢酸ビニル、およびエチレン−酢酸ビニルコポリマーからなる群より選択されるポリマーを含む。特に好ましい実施形態において、上記有機結合剤は、スチレン−アクリルコポリマーである。上記コーティング組成物はまた、有機結合剤のための架橋剤を含み得る。
【００１５】
本発明に従って、増粘剤が、上記組成物の粘性を好ましい範囲に調整するために添加される。この増粘剤は、ポリウレタン、親水性粘土ゲル化剤、キサンタンガム、ヒドロキシエチルセルロース、ヒドロキシプロピルセルロース、メチルセルロース、ヒドロキシプロピルセルロース、アクリルベース化合物からなる群より選択され得る。特に有利な実施形態において、選択される増粘剤は、親水性粘土ゲル化剤、アクリル系アルカリ性可溶性エマルジョン、またはポリウレタンである。別の有利な実施形態において、選択される顔料はまた、増粘剤としても機能し得る。
【００１６】
使用される顔料は、第一の顔料と第二の顔料との混合物であり得る。そのような混合物が使用される場合、上記組成物中のその第一の顔料の重量％は、その第二の顔料の重量％よりも多い。その第二の顔料は、その第一の顔料と同じ時または異なる時に、上記組成物に添加され得る。その第二の顔料は、そのコーティングに対する特定の特性の増大（より高い輝度、より望ましい気体透過性および蒸気透過性、改善した耐火性）を改善するためまたはコストを低減するために、添加され得る。特定の好ましい第二の顔料は、ケイ酸塩、炭酸カルシウム、二酸化チタン、アルミニウム三水和物、および硫酸カルシウムである。好ましい実施形態において、これらの第二の顔料は、上記の第一の顔料がケイ酸塩である場合に、使用される。特に好ましいのは、第一の顔料として層状ケイ酸塩を伴う、これらの第二の顔料の使用である。有利なことには、使用される第一の顔料および第二の顔料は、それらの構造に関して相補的または補完的である。上記の第二の顔料は、上記の第一の顔料が層状ケイ酸塩である場合に、イノケイ酸塩であることが、特に好ましい。有利なことに、イノケイ酸塩と組み合わせて使用される層状ケイ酸塩は、カオリナイトまたはカオリナイト含有粘土または滑石である。最も好ましいのは、第一の顔料としてのカオリナイト、カオリナイト含有粘土、または滑石と、第二の顔料としてのケイ灰石とを含む、顔料混合物の使用である。上記第二の顔料は、好ましくは、上記第一の顔料の重量の１／３〜２／３と等しい量で添加されている。
【００１７】
第二の増粘剤が、本発明に従うコーティング組成物に対して、そのコーティング組成物の粘性および偽塑性特性／チキソトロピー特性を制御するために添加され得る。第二の増粘剤は、それを添加することにより引き起こされる粘性の増加が原因で、好ましくは、最後の成分として添加される。代表的な第二の増粘剤としては、好ましくはポリアクリレートベースのアルカリ性膨潤性エマルジョン、エトキシ化ウレタン、およびポリエーテルポリオールが挙げられる。最も好ましいのは、ポリアクリレートベースのアルカリ性膨潤性エマルジョン、またはエトキシ化ウレタンに基づく、第二の増粘剤である。
【００１８】
さらなる有利な実施形態において、添加剤は、完成品のレオロジーを改善するため、または完成品の特性を増強するために、上記コーティング組成物中に組み込まれ得る。そのような添加剤は、殺虫剤、分散剤、およびさらなる顔料を含む。
【００１９】
殺虫剤の添加によって、上記の組成物および完成品にカビおよび白カビが増殖する性向が、減少され得る。殺虫剤は、液体状態または最終固体産物の状態でその機能を示し得る。殺虫剤は、商業的に容易に入手可能であり、殺虫剤としては、置換３−イノチアゾロン、ジヨードメチルｐ−トリルスルホンおよびその誘導体、ジブロモニトリロプロピオンアミドおよびその誘導体、ｏ−フェニルフェノールまたはその塩、２，６−ジメチル−ｍ−ジオキサン−４−オール−アセテート、１−（３−クロロアリル）−３，５，７−トリアザ−１−アゾニアアダマンタンクロリド、２−ブロモ−２−ニトロプロパン−１，３−ジオール、２−（ヒドロキシメチル）−２−ニトロ−１，３−プロパンジオール、４，４−ジメチル−オキサゾリジン、オルト−フタルアルデヒド、β−ブロモ−β−ニトロスチレン、４−（２−ニトロブチル）−モルホリン、ならびにグルタルアルデヒドが挙げられる。特に好ましい実施形態において、ジヨードメチルｐ−トリルスルホンが使用される。
【００２０】
分散剤または界面活性剤が、上記顔料の粒子が分散することを確保するために、好ましくは上記コーティング組成物中に含まれる。上記分散剤は、コーティング固体に基づいて約０．２重量％〜約１重量％のレベルで添加され得る。特に適切な分散剤としては、カルボキシル化ポリアクリレートまたはカルボキシル化ポリメタクリレート、重合アルキルナフタレンスルホン酸（ｐｏｌｙｍｅｒｉｚｅｄ  ａｌｋｙｌ  ｎａｐｈｔｈａｌｅｎｅ  ｓｕｌｆｏｎｉｃ  ａｃｉｄ）の塩、ならびにリグノスルホン酸ナトリウムが挙げられる。好ましい分散剤は、ポリアクリレートの塩である。
【００２１】
また、さらなる顔料（例えば、カーボンブラックおよびインクオキシド（ｉｎｋ  ｏｘｉｄｅ））が、添加され得る。
【００２２】
好ましくは、本発明に従うコーティング組成物は、コーティングされた固体と結合可能なウェブ（好ましくは、繊維状ウェブ）である。好ましいウェブの例としては、鉱物型物質（例えば、ガラス繊維）および合成樹脂繊維が挙げられる。ガラス樹脂ウェブが、最も好ましい。織ったウェブまたは不織ウェブが、使用され得る。不織ウェブが、好ましい。連続的または個別のストランドもしくは繊維が、織ったウェブまたは不織ウェブのいずれかに組み込まれ得、そのストランドは、適切な接着剤によって一緒に結合される。
【００２３】
架橋剤が、コーティングされた層の強度を改善するために組み込まれ得る。架橋剤としては、アルデヒド、ビニルスルホン、イミダゾリウム、トリアジン、およびＴ．Ｈ．Ｊａｍｅｓ，Ｔｈｅ  Ｔｈｅｏｒｙ  Ｏｆ  Ｔｈｅ  Ｐｈｏｔｏｇｒａｐｈｉｃ  Ｐｒｏｃｅｓｓ，Ｆｏｕｒｔｈ  Ｅｄｉｔｉｏｎ，Ｅａｓｔｍａｎ  Ｋｏｄａｋ  Ｃｏｍｐａｎｙ，Ｒｏｃｈｅｓｔｅｒ，ＮＹ，１９７７，Ｃｈａｐｔｅｒ  ２，ｐｐ．７７〜８に記載される他の架橋剤が挙げられる。
【００２４】
本発明に従って、上記コーティング組成物は、最も好ましくは、新規な回転浸漬コーターを適用して、適用される。浸漬ローターが、好ましくは、上記コーティング組成物中に、その基材がローラーを離れる接点を越えない任意の深さまで浸漬される。線路速度および深さが、浸漬時間を制御するために調整される。その時間レベルは、約０．１秒〜約０．５秒であり、最も好ましくは約０．２秒である。その浸漬時間は、上記ウェブによって拾い上げられるコーティングの量における決定因子である。このウェブは、基材がコーティング浴を移動する時間の間に基材とローラーとの間での強固な完全接触を確保するために、ロールの周囲で十分に緊密である。このウェブは、好ましくは、約４０Ｎ／ｍ〜約１５０Ｎ／ｍの張力によってロールに対して保持される。
【００２５】
本発明に従う好ましい実施形態において、ドクターナイフまたはエアーナイフが、使用され得る。これは、余分なコーティングを除去してコーティング重量を制御する。好ましくは、ドクターブレードが、使用される。このデバイスは、好ましくは、矩形のノーズおよび鋭利な縁を備える、鋼製ツールである。上記ドクターブレードは、動くウェブに対して１５°〜７５°、好ましくは４５°の鋭角にて上向きに角度が付けられることが、好ましい。上記のブレードによって上記基材に対して生じるたわみは、好ましくは、約０．５ｃｍ〜約２ｃｍであり、最も好ましくは約１ｃｍである。
【００２６】
上記コーティングは、乾燥コーティング重量１００ｇ／ｍ２〜１３０ｇ／ｍ２を提供するように適用される。
【００２７】
コーティングが、コーティング重量を制御するために浸漬コーターとドクターナイフとの組み合わせによって適用されることが、好ましい。上記のコーティング方法は、図１に関して記載される。図１は、本発明の不可欠な非限定的部分を形成する。
【００２８】
図１において、コーティング装置が、一般的に１０に提供される。ウェブ１１が、供給ロール（示さず）から提供される。このロールは、コーティングおよびウェブまたはウェブ輸送の分野において現在使用されている、アキューミュレーター、張力デバイス、輸送デバイスなどを含み得る。ウェブ１１は、裏面１４および表面１５を有し、この裏面は、コーティング物質がないままであり、この表面は、コーティングされる。このウェブの経路は、張力ローラー１２によって変更される。この目的は、そのマットが十分な量の浸漬ローラー１３の周囲を包みこんで、裏面１４がコーティングされるのを避けるのを保証することである。この表面１５は、浸漬パン１７において、コーティング溶液１６によってコーティングされる。本明細書および図面から理解されるように、このウェブの裏面は、浸漬ローラー１３と接触しており、従って、コーティング物質１６がないままである。十分な量のコーティング溶液が、このウェブの表面に付着して、望ましいコーティング湿重量よりもわずかに過剰な状態を示す。ドクターナイフ１８が、このコーティングされたウェブに対して、このウェブが点線１９により示される自由経路からたわむように十分に張力を適用する。このウェブに対するドクターナイフの張力は、ウェブにより保有される余分なコーティング溶液２０を除去し、所定のコーティング湿重量２１を通す。必要に応じたガイドローラー２２は、ウェブをドライヤー２３に通すように方向付け、それによって溶媒が除去され、乾燥したコーティングされた板２４が得られる。その後、この乾燥したコーティングされた板が、仕上げ操作２５を通る。ここで、この乾燥したコーティングされた板は、適切な大きさにになるように切断され、輸送のために包装２６中に並べられる。
【００２９】
コーティングパン１７中に入っているコーティングロール１３の深さは、コーティング溶液１６とウェブの表面１５との間の接触を最大にするように選択される。この深さは、浸漬ロールからウェブが離される点におけるコーティングロールの脱出接線２７またはこのロールの最初の接触点の侵入接線２８が、コーティング溶液の表面よりも上にあることを保証するように選択される。この侵入接線および脱出接線がコーティング溶液の表面よりも上にあって、裏面１５がコーティング溶液と接触しないことを保証することが、重要である。従って、この裏面は、浸漬ローラーとの接触によってコーティングされることが保護される。示されてはいないが、縁ナイフが、その縁にてウェブからコーティング溶液を擦り取って、コーティング溶液が包み込むことを回避するために、使用され得る。一般的に、コーティング溶液のレオロジーは、包み込みによる裏面の不注意なコーティングを回避するのに十分である。
【００３０】
その線路速度および深さは、浸漬時間が約０．１秒間〜約０．５秒間以内、好ましくは約０．２秒間以内であることを可能にするように調整される。この浸漬時間は、ウェブによって拾い上げられるコーティングの量における決定因子である。このウェブは、基材がコーティング浴を移動する時間の間に基材とローラーとの間での強固な完全接触を確保するために、ロールの周囲で十分に緊密である。このウェブは、好ましくは、約４０Ｎ／ｍ〜約１５０Ｎ／ｍの張力によってロールに対して保持される。
【００３１】
ドクターブレードが、コーティング重量を制御するために好ましくは使用される。このドクターブレードは、好ましくは、矩形のノーズおよび鋭利な縁を備える、鋼製ツールである。上記ドクターブレードは、動くウェブに対して１５°〜７５°、好ましくは４５°の鋭角にて上向きに角度が付けられることが、好ましい。上記のブレードによって上記基材に対して生じるたわみは、好ましくは、約０．５ｃｍ〜約２ｃｍであり、最も好ましくは約１ｃｍである。このたわみは、点線１９として示される自由経路と、たわんだ経路との間の、ドクターナイフにおける距離として示される。
【００３２】
コーティングされた基材は、乾燥のための空気浮上分離オーブンを通され得る。この乾燥速度およびオーブン滞留時間は、乾燥設定およびコーティング重量に依存する。１００℃において、少なくとも３０秒間が、約０．５％未満の望ましい残留水分レベルに到達するために必要である。
【００３３】
本発明は、以下の実施例を参照してより十分に記載される。以下の実施例は、本発明を限定はしない。
【実施例】
【００３４】
コーティング組成物を、結合剤としての１７０ｋｇのＲｈｏｐｌｅｘ  ＮＷ１８４５Ｋ（これは、Ｒｏｈｍ  ａｎｄ  Ｈａａｓ  Ｃｏｍｐａｎｙから入手可能な繊維製品用の架橋可能なスチレンアクリル系エマルジョンである）；３４０ｋｇの水；１００ｋｇのＶａｎ  Ｇｅｌ  Ｂ  ７％（これは、増粘剤としてＲ．Ｔ．Ｖａｎｄｅｒｂｉｌｔ  Ｃｏｍｐａｎｙから入手可能なコロイド状ケイ酸マグネシウムアルミニウム（スメクタイト）である）；０．３５ｋｇのＡｍｉｃａｌ  Ｂｉｏｃｉｄｅ（これは、Ｄｏｗ  Ｂｉｏｃｉｄｅｓから入手可能な殺虫剤である）；８ｋｇのＤａｒｖａｎ  ８１１（これは、ポリアクリル酸ナトリウムであり、Ｒ．Ｔ．Ｖａｎｄｅｒｂｉｌｔ  Ｃｏｍｐａｎｙから入手可能な分散剤である）；２５０ｋｇのＶａｎｓｉｌ  Ｗ１０（これは、ケイ灰石（メタケイ酸カルシウム鉱物）であり、これもまたＲ．Ｔ．Ｖａｎｄｅｒｂｉｌｔ  Ｃｏｍｐａｎｙから入手可能な顔料である）；一次顔料としての、５００ｋｇのＮｙｔａｌ  ２００（これは、Ｒ．Ｔ．Ｖａｎｄｅｒｂｉｌｔ  Ｃｏｍｐａｎｙから入手可能な含水ケイ酸カルシウムマグネシウム鉱物（滑石）である）；および１５．９ｋｇのＡｃｒｙｓｏｌ  ＲＭ−５（これは、Ｒｏｈｍ  ａｎｄ  Ｈａａｓ  Ｃｏａｔｉｎｇｓから入手可能な増粘性のアクリル系アルカリ性可能性エマルジョンである）を使用して、調製した。
【００３５】
上記コーティング組成物は、８．０００ｍＰａｓ〜１５．０００ｍＰａｓの実測絶対粘度；ずり減粘指数  少なくとも３；チキソトロピー  ０．８〜１．５；および固体含量  ６０．７％を有する。
【００３６】
上記組成物を使用して、記載したような浸漬ロールコーティング方法を使用して、９０ｇ／ｍ２〜１００ｇ／ｍ２のウェブを覆う。このコーティングを、約１００℃よりも高い温度にて、少なくとも３０秒間の残留時間の間、空気浮上分離ドライヤーにおいて、残留水分約０．５％以下になるまで乾燥した。コーティングされた基材の乾燥重量は、１９０ｇ／ｍ２〜２３０ｇ／ｍ２であった。これは、コーティング重量１００ｇ／ｍ２〜１３０ｇ／ｍ２に相当した。
【００３７】
本発明は、好ましい実施形態を特に参照して記載されており、本発明の境界および範囲に対して限定することはない。本発明の境界および範囲は、本明細書に添付されている特許請求の範囲において、より具体的に示される。
【図面の簡単な説明】
【００３８】
【図１】該当なし。
【図１】
2007530764.tif 000003
【国際調査報告】
2007530764.tif 000004
2007530764.tif 000005
2007530764.tif 000006
2007530764.tif 000007